(57)【要約】【課題】  反対面(1b)にフィルムレンチキュラー(6)を貼合して支持し、プロジェクションディスプレイ(2)に用いたときに、斜め方向から見ても鮮明な画像を与える支持板(1)を提供する。【解決手段】  本発明のフィルムレンチキュラーレンズ用支持板(1)は、６０°光沢度(Ｇ60)が１０グロス〜７０グロスである防眩面(1a)を有し、拡散光線透過率(Ｄ)が７５〜８５％であることを特徴とする。このフィルムレンチキュラーレンズ用支持板(1)と、反対面(1b)に貼合されたフィルムレンチキュラーレンズ(6)と、間隔を空けて配置されたフレネルレンズ(7)とを備え投影用スクリーン(3)は、投影機(4)から、フレネルレンズ(7)側に画像を投影するプロジェクションディスプレイ(2)に好適に用いられる。【選択図】  図１
2006293193.tif 000002
【特許請求の範囲】
【請求項１】
６０°光沢度(Ｇ60)が１０グロス〜７０グロスである防眩面(1a)を有し、該防眩面(1a)の反対面(1b)にフィルムレンチキュラーレンズ(6)を貼合して支持するための支持板(1)であり、拡散光線透過率(Ｄ)が７３％〜８５％であることを特徴とするフィルムレンチキュラーレンズ用支持板(1)。
【請求項２】
請求項１に記載のフィルムレンチキュラーレンズ用支持板(1)と、該支持板(1)の前記反対面(1b)に貼合されたフィルムレンチキュラーレンズ(6)と、該フィルムレンチキュラーレンズ(6)との間に間隔を空けて配置されたフレネルレンズ(7)とを備えてなることを特徴とする投影用スクリーン(3)。
【請求項３】
請求項２に記載の投影用スクリーン(3)と、投影機(4)とを備え、該投影機(4)から、前記投影用スクリーン(3)のフレネルレンズ(7)側に画像を投影するプロジェクションディスプレイ(2)。
【発明の詳細な説明】
【技術分野】
【０００１】
本発明は、フィルムレンチキュラーレンズ用支持板に関し、詳しくはフィルムレンチキュラーレンズを片面に貼合して支持するために用いられる支持板に関する。
【背景技術】
【０００２】
図２に示すようなプロジェクションディスプレイ(2)に組み込まれて用いられる投影用スクリーン(3)としては、通常、レンチキュラーレンズ(6)およびフレネルレンズ(7)を備えたものが、使用されており、最近では、図１に示すように、レンチキュラーレンズ(6)としてフィルム状のフィルムレンチキュラーレンズ(6)を用いたものも知られている〔特許文献１（特開２００２−１２２７１５号公報）など〕。例えば図１に示すように、フィルムレンチキュラーレンズ(6)を用いた投影用スクリーン(3)は、細かな凹凸が設けられた防眩面(1a)を有する支持板(1)と、この支持板(1)の反対面(1b)に貼合されたフィルムレンチキュラーレンズ(6)と、このフィルムレンチキュラーレンズ(6)と間隔を空けて配置されたフレネルレンズ(7)をと備えており、そのフレネルレンズ(7)側に、投影機(4)から画像を投影し、防眩面(1a)側から鑑賞する。支持板(1)の防眩面(1a)に設けられる凹凸の程度は、外光の写り込みを防止する観点から、通常は６０°光沢度(Ｇ60)で通常１０〜７０グロス程度である。  
【０００３】
【特許文献１】特開２００２−１２２７１５号公報
【発明の開示】
【発明が解決しようとする課題】
【０００４】
しかし、かかる従来の支持板(1)を用いたプロジェクションディスプレイでは、真正面から画像を見たときに、画面が暗く見えることがあった。
【０００５】
そこで本発明者は、外光の写り込みを防止しつつ、真正面から見たときに明るい画像を与える支持板(1)を開発するべく鋭意検討した結果、支持板(1)として、入射光(L)を拡散光線透過率(Ｄ)７３〜８５％で拡散しながら透過させるものを用いた場合には、真正面から見たときの画像の明るさを損なわないことを見出し、本発明に至った。
【課題を解決するための手段】
【０００６】
すなわち本発明は、６０°光沢度（Ｇ60）が１０グロス〜７０グロスである防眩面(1a)を有し、該防眩面(1a)の反対面(1b)にフィルムレンチキュラーレンズ(6)を貼合して支持するための支持板(1)であり、拡散光線透過率(Ｄ)が７３％〜８５％であることを特徴とするフィルムレンチキュラーレンズ用支持板(1)を提供するものである。
【発明の効果】
【０００７】
本発明の支持板(1)は、これにフィルムレンチキュラーレンズ(6)を貼合することにより、真正面から見たときの画像の明るさを損なわない投影用スクリーン(3)として使用することができる。
【発明を実施するための最良の形態】
【０００８】
本発明の支持板(1)を構成する材料としては、通常、熱可塑性樹脂が用いられ、使用中の吸湿による反りが少ない点で、メタクリル酸メチル−スチレン共重合体樹脂（ＭＳ樹脂）ポリスチレン樹脂（ＰＳ樹脂）、ポリカーボネート樹脂（ＰＣ樹脂）、環状ポリオレフィン樹脂などが好ましく用いられる。ＭＳ樹脂とは、メタクリル酸メチルおよびスチレンを共重合させて得られる樹脂であって、メタクリル酸メチル単位とスチレン単位との質量比は通常２０：８０〜８０：２０、好ましくは４０：６０〜７０：３０程度である。ＭＳ樹脂は、メタクリル酸メチルおよびスチレン以外の単量体単位を含んでいてもよい。
【０００９】
本発明の支持板(1)の厚みは、フィルムレンチキュラーレンズ(6)を支持し得、質量が過大とならない実用性の点で、通常、０．０５ｃｍ〜２ｃｍ程度、好ましくは０．１ｃｍ〜０．５ｃｍ程度である。
【００１０】
本発明の支持板(1)は、防眩面(1a)を有している。防眩面(1a)は、細かな凹凸が設けられていて、表面への外光の写り込みを防止した面である。防眩面(1a)に設けられる凹凸の程度は、６０°光沢度(Ｇ60)で１０グロス〜７０グロス、好ましくは３０グロス以下である。
【００１１】
防眩面(1a)の反対側の反対面(1b)には、フィルムレンチキュラーレンズ(6)が貼合される。この反対面(1b)は、凹凸のない平坦面であってもよいし、防眩面(1a)と同様の凹凸を有していてもよい。
【００１２】
本発明の支持板(1)は、入射光(L)を拡散させながら透過させる拡散透過性を有しており、その程度を示す拡散光線透過率(Ｄ)は、７３％〜８５％、好ましくは７４％〜８３％である。拡散光線透過率(Ｄ)が７３％未満であると、斜め方向、特に上下に斜め方向から見たときの画面が鮮明なものとならず、また８５％を超えると、真正面から見たときの画面の明るさが不十分なものとなる。
【００１３】
本発明の支持板(1)は、例えば熱可塑性樹脂(A)に光拡散剤(C)を分散させた光拡散性樹脂組成物(P)を成形する方法により製造することができる。光拡散剤としては、通常、熱可塑性樹脂(A)と異なる屈折を示す粒子が用いられ、その平均粒子径は通常５μｍ〜２５μｍ程度、最大粒子径は通常１ｍｍ以下である。支持板(1)中に分散される光拡散剤の分散量は、光拡散剤(C)の種類、特に熱可塑性樹脂(A)との屈折率差、粒子径などにより異なるが、通常は支持板(1)の単位面積の含有量で２ｇ／ｍ2〜４００ｇ／ｍ2程度である。このような光拡散剤としては、例えば架橋樹脂粒子、無機粒子などが挙げられる。
【００１４】
光拡散性樹脂組成物(P)の成形方法としては、例えば加熱溶融状態の光拡散性樹脂組成物(P)をダイ(D)から押し出し、鏡面ロールにより圧延する押出成形法、ダイから押し出したのち直ちに、表面に細かな凹凸を有する転写ロールにより凹凸を転写する押出ロール転写成形法、内面に細かな凹凸を有する成形型に光拡散性樹脂組成物(P)を射出して成形する射出成形法が挙げられる。熱可塑性樹脂(A)を製造するための単量体に光拡散剤(C)を分散させた光拡散性単量体組成物を、内面に細かな凹凸が設けられたセルに充填し、このセルの中で重合させる注型成形法により、本発明の支持板(1)を製造することもできる。
【００１５】
また、熱可塑性樹脂(A)に不溶性樹脂粒子(B)が分散された粒子分散樹脂組成物(P')を光拡散性樹脂組成物(P)と共に押し出す共押出成形法により、例えば図３に示すように、光拡散性樹脂組成物(P)からなる光拡散層(1P)と、粒子分散樹脂組成物(P')からなる粒子分散層(1P')とを含み、粒子分散層(1P')に分散された不溶性樹脂粒子(B)による細かな凹凸が設けられた防眩面(1a)を有する、２種２層の多層板として、本発明の支持板(1)を製造することもできる。
【００１６】
不溶性樹脂粒子(B)としては、光拡散性樹脂粒子において上記したと同様の樹脂粒子が挙げられ、その平均粒子径は、十分な防眩性を発揮しうる点で、通常５μｍ以上であり、本発明で規定する６０°光沢度(Ｇ60)を示す防眩面(1a)が容易に形成できる点で、通常は２０μｍ以下であり、最大粒子径は１ｍｍ以下であることが好ましい。不溶性樹脂粒子(B)の種類によっては、光拡散剤(C)と同じものを用いることもできる。不溶性樹脂粒子(B)の使用量は、押出条件、特に押出後の冷却条件により異なるが、通常は熱可塑性樹脂(A)１００質量部あたり通常は５質量部〜２０質量部程度である。
【００１７】
本発明の支持板(1)の防眩面(1a)には、図１に示すように、表面処理膜(11)を設けてもよい。表面処理膜(11)は、表面処理剤を防眩面(1a)に表面処理剤を塗布する方法により設けることができる。
【００１８】
表面処理剤としては、例えば耐擦傷性塗料が挙げられる。耐擦傷性塗料は紫外線などのエネルギー線を照射されることにより硬化するエネルギー線硬化性のものであってもよいし、加熱されることにより硬化する熱硬化性のものであってもよい。耐擦傷性塗料としては種々のものが知られているが、例えば基板(10)を構成する樹脂としてＭＳ樹脂を用いた場合には、分子中に芳香族環および（メタ）アクリロイルオキシ基を有する硬化性化合物を含有し、芳香族環１個あたりの（メタ）アクリロイルオキシ基の数が３個以上となる割合で存在する耐擦傷性塗料〔特許文献１：特開２００４−１３７２号公報〕、
【００１９】
分子中に脂環式環および（メタ）アクリロイルオキシ基を有する硬化性化合物と、分子中に３個以上の（メタ）アクリロイルオキシ基を有する硬化性化合物またはそのオリゴマーを含む耐擦傷性塗料〔特許文献２：特開２００３−３１１８９１号公報〕などが好ましく用いられる。なお、（メタ）アクリロイルオキシ基とは、メタクリロイルオキシ基またはアクリロイルオキシ基をいう。かかる耐擦傷性塗料は、ハードコート剤とも呼ばれており、ハードコート剤を塗布することにより、ハードコート膜として表面処理膜(11)を形成することができる。
【００２０】
耐擦傷性塗料には、例えば導電性無機化合物の微粒子が分散されていてもよい。かかる微粒子の平均粒子径は、例えば０．１μｍ以下である〔特許文献１：特開２００４−１３７２号公報、特許文献２：特開２００３−３１１８９１号公報〕。このような微粒子が分散された耐擦傷性塗料を用いることで、帯電防止性の耐擦傷性膜(11)が形成されて、帯電防止性の表面処理防眩板(1)とすることができる。
【００２１】
表面処理剤を基板表面(10a)に塗布する方法は特に限定されるものではなく、通常と同様の方法、例えばバーコート法、ロールコート法、ディッピング法などの塗布方法により塗布することができる。
本発明のフィルムレンチキュラーレンズ用支持板(1)は、例えば図１に示すように、防眩面(1a)とは反対側の反対面(1b)にフィルムレンチキュラーレンズ(6)を貼合し、このフィルムレンチキュラーレンズ(6)との間に間隔を空けてフレネルレンズ(7)を配置することにより、投影用スクリーン(3)として用いることができる。この投影用スクリーン(3)は、本発明のフィルムレンチキュラーレンズ用支持板(1)と、フィルムレンチキュラーレンズ(6)と、フレネルレンズ(7)とを備えている。フィルムレンチキュラーレンズ(6)は、支持板(1)の前記反対面(1b)に貼合されている。フレネルレンズ(7)は、フィルムレンチキュラーレンズ(6)との間に間隔を空けて配置されている。
【００２２】
この投影用スクリーン(3)は、プロジェクションディスプレイ(2)用の投影スクリーンとして有用であり、具体的には、例えば図２に示すように、上記投影スクリーン(3)と、投影機(4)とを備え、投影機(4)から、上記投影用スクリーン(3)のフレネルレンズ(7)側に画像を投影することにより、画像を表示するプロジェクションディスプレイ(2)に用いられる。このプロジェクションディスプレイ(2)では、フレネルレンズ(7)側とは反対側の防眩面(1a)側から、表示された画像を鑑賞する。投影機(4)からの画像は通常、プロジェクションディスプレイ(2)の奥行寸法を短くするために、反射板(5)により反射されて投影スクリーン(3)に導かれる。プロジェクションディスプレイ(2)を構成する、これら投影機(4)および反射板(5)は通常、外光の影響をさけるために、筐体(図示せず)の中に納められている。
【実施例】
【００２３】
以下、実施例により本発明をより詳細に説明するが、本発明は、かかる実施例により限定されるものではない。
【００２４】
なお、６０°光沢度(Ｇ60)は、ＪＩＳ  Ｚ８７４１に準拠して、図４に示すように、支持板(1)の防眩面(1a)に対して、法線(a)から６０°の入射方向(Li)から光を入射させたときに、その正反射方向(LO)から、光沢度計〔「ＧＭ−２６８」、ミノルタ(株)製〕を用いて測定した。
拡散光線透過率(Ｄ)は、ＪＩＳ  Ｋ７１３６に従って、ヘーズ・透過・反射率計〔(株)村上色彩技術研究所製「ＨＲ−１００」〕を用いて、拡散透過率(τd)として測定した。
表面処理膜(11)の平均膜厚は、各実施例で得た支持板(1)に代えて、メタクリル酸メチル単位６０質量％とスチレン単位４０質量％の共重合体〔住友化学(株)製、「スミペックスＨＳ」〕を押出成形して得られ、表面が平滑なＭＳ樹脂押出板を用いた以外は各実施例と同様に操作して、表面処理剤を塗布し、硬化させて表面処理膜(11)を形成し、この表面処理膜(11)の膜厚を瞬間マルチ測光システム〔大塚電子(株)製、「「ＭＣＰＤ−２０００」」により測定した（単位はμｍ）。
【００２５】
実施例１
メタクリル酸メチル単位７０質量％およびスチレン単位３０質量％のＭＳ樹脂(A)１００質量部に、架橋樹脂粒子〔メタクリル酸メチルを主成分とする重合体、積水化成品工業(株)製「ＭＢＸ−１２」、平均粒子径は約１２μｍ、屈折率１．４９〕(C)９質量部を分散させて得た粒子分散樹脂組成物(P')と、上記と同じ共重合体樹脂(A)１００質量部に、光拡散剤(B)として上記と同じ架橋樹脂粒子０．７５質量部を加えて得た光拡散性樹脂組成物(P)とを共押出成形して、光拡散層〔厚み１．８ｍｍ〕(1P)と粒子分散層〔厚み０．２ｍｍ〕(1P')との２種２層構成の支持板(1)を得た。この支持板(1)の粒子分散層(1P')側の表面は細かな凹凸が設けられた防眩面(1a)となっていて、その６０°光沢度(Ｇ60)は２６グロスであった。また、この支持板(1)の反対面(1b)側から光を入射させて測定した拡散光線透過率(Ｄ)は８０％であった。
【００２６】
図１に示すように、この支持板(1)の反対面(1b)にフィルムレンチキュラーレンズ(6)を貼合し、間隔を空けてフレネルレンズ(7)を配置することにより、投影スクリーン(3)が得られる。図２に示すように、投影スクリーン(3)および投影機(4)を備えたプロジェクションディスプレイ(2)の投影用スクリーン(3)として、上記で得た投影用スクリーン(3)を用いると、真正面から見たときに明るく見え、また真正面からばかりでなく、真正面から上下または左右にずれた斜め方向から見ても、鮮明に鑑賞することができる。
【００２７】
実施例２
実施例１で用いた粒子分散樹脂組成物(P')に代えて、メタクリル酸メチル単位６０質量％およびスチレン単位４０質量％のＭＳ樹脂〔「スミペックスＨＳ」、住友化学(株)製〕(A)１００質量部に、架橋樹脂粒子〔メタクリル酸メチルおよびスチレンを主成分とし、エチレングリコールジメタクリレート（多官能単量体）を含む単量体の重合体、平均粒子径は約１２μｍ、屈折率１．５０〕(C)５質量部を分散させて得た粒子分散樹脂組成物(P')を用い、
実施例１で用いた光拡散性樹脂組成物(P)に代えて、上記と同じ共重合体樹脂〔スミペックスＨＳ〕(A)１００質量部に、光拡散剤(B)として上記と同じ架橋樹脂粒子２質量部を加えて得た光拡散性樹脂組成物(P)を用いた以外は、実施例１と同様に操作して、光拡散層〔厚み１．８ｍｍ〕(1P)と粒子分散層〔厚み０．２ｍｍ〕(1P')との２種２層構成の支持板(1)を得た。この支持板(1)の粒子分散層(1P')側の表面は細かな凹凸が設けられた防眩面(1a)となっていて、その６０°光沢度(Ｇ60)は３５グロスであった。また、この支持板(1)の反対面(1b)側から光を入射させて測定した拡散光線透過率(Ｄ)は８４％であった。
【００２８】
実施例１で得た支持板(1)に代えて上記で得た支持板(1)を用いる以外は、実施例１と同様にして投影用スクリーン(3)を得、これを実施例１と同様にしてプロジェクションディスプレイ(2)に用いると、表示される画像は、真正面から見たときに明るく見え、真正面からばかりでなく、真正面から上下または左右にずれた斜め方向から見ても、鮮明に鑑賞することができる。結果を第１表に示す。
【００２９】
比較例１
光拡散性樹脂組成物(P)における光拡散剤(B)の使用量を２．６質量部とした以外は実施例２と同様に操作して、支持板(1)を得た。この支持板(1)の粒子分散層(1P')側の表面は細かな凹凸が設けられた防眩面(1a)となっていて、その６０°光沢度(Ｇ60)は３５グロスであった。また、この支持板(1)の反対面(1b)側から光を入射させて測定した拡散光線透過率(Ｄ)は８６％であった。
【００３０】
実施例１で得た支持板(1)に代えて上記で得た支持板(1)を用いる以外は、実施例１と同様にして投影用スクリーン(3)を得、これを実施例１と同様にしてプロジェクションディスプレイ(2)に用いると、表示される画像が、真正面からばかりでなく、真正面から上下または左右にずれた斜め方向から見ても、鮮明に鑑賞することができるが、真正面から見たときに、やや暗く見える。結果を第１表に示す。
【００３１】
第 １ 表                   
━━━━━━━━━━━━━━━━━━━━━━━
Ｇ60        Ｄ            画像の  
（グロス）  （％）          明るさ  
━━━━━━━━━━━━━━━━━━━━━━━
実施例１    ２６      ８０              ○    
実施例２    ３５      ８４              ○    
比較例１    ３５      ８６              ×    
━━━━━━━━━━━━━━━━━━━━━━━
【００３２】
実施例３〜実施例７
〔支持板の製造〕
粒子分散樹脂組成物(P')における架橋樹脂粒子(C)の使用量を第２表に記載のとおりとし、
光拡散性樹脂組成物(P)における光拡散剤(B)の使用量を第２表のとおりとする以外は実施例２と同様に操作して、支持板(1)を得た。この支持板(1)の粒子分散槽(1P')側の表面〔防眩面〕(1a)の６０°光沢度(Ｇ60)および拡散光線透過率(Ｄ)を第２表に示す。
【００３３】
〔帯電防止耐擦傷性塗料の調製〕
ジペンタエリスリトールヘキサアクリレート〔新中村化学(株)、「ＮＫエステルＡ−９５３０」〕２０質量部、２，２’−ビス（４−アクリロイルオキシジエトキシ）フェニルプ
ロパン−２−プロパノール〔共栄社化学(株)、「ライトアクリレート  ＢＰ−４ＥＡ」〕５質量部、２−メトキシ−１−プロパノール２５質量部、２−メチル−１−プロパノール５０質量部の混合物に、１−ヒドロキシシクロヘキシルフェニルケトン〔チバ・スペシャリティーケミカルズ社、「イルガキュア  １８４」、重合開始剤〕１．２５質量部を加えて混合して、耐擦傷性塗料を調製した。この耐擦傷性塗料９０質量部に五酸化二アンチモン分散液〔Ｓｂ2Ｏ5、触媒化成工業(株)、「ＥＬＥＣＯＭ  ＰＣ−１４」、濃度２０質量％、五酸化二アンチモンの粒子径は２０ｎｍ〜３０ｎｍ〕１０質量部を添加して、帯電防止耐擦傷性塗料を得た。
【００３４】
〔表面処理膜の形成〕
上記で得た支持板(1)の防眩面(1a)に、上記で得た帯電防止耐擦傷性塗料を塗布し、乾燥後、紫外線を照射して硬化させることにより、帯電防止耐擦傷性膜(11)を形成した。この膜(11)の厚み(ｔ)、帯電防止耐擦傷性膜(11)の形成後の６０°光沢度(Ｇ'60)を上記Ｇ60と同様にして測定した結果を第２表に併せて示す。なお、この帯電防止耐擦傷性膜(11)の表面抵抗率は、１×１０11Ω／□〜１×１０12Ω／□であった。
【００３５】
実施例１で得た支持板(1)に代えて上記で得た支持板(1)を用いる以外は、実施例１と同様にして投影用スクリーン(3)を得、これを実施例１と同様にしてプロジェクションディスプレイ(2)に用いたときに、表示される画像が、真正面から見たときに明るく見えるものを「○」、やや暗く見えたものを「×」として画像の明るさを評価した。評価結果を第２表に示す。
【００３６】
比較例２
〔支持板の製造〕
ＭＳ樹脂〔「スミペックスＨＳ」〕(A)１００質量部に、架橋樹脂粒子〔メタクリル酸メチルおよびスチレンを主成分とし、エチレングリコールジメタクリレート（多官能単量体）を含む単量体の重合体、平均粒子径は約１２μｍ、屈折率１．５０〕１．６質量部を分散させて得た光拡散性樹脂組成物(P)を単独で用いて押出成形し、厚み２ｍｍの単層構成の支持板(1)を得た。この支持板(1)の表面は細かな凹凸が設けられた防眩面(1a)となっていて、その６０°光沢度(Ｇ60)は７５グロスであった。また、この支持板(1)の反対面(1b)側から光を入射させて測定した拡散光線透過率(Ｄ)は７９％であった。
【００３７】
〔表面処理膜の形成〕
上記で得た支持板の表面(1a)に実施例３で得た帯電防止耐擦傷性塗料を塗布し、乾燥後、紫外線を照射して硬化させることにより、帯電防止耐擦傷性膜(11)を形成した。この膜(11)の厚み(ｔ)は５．０μｍ、帯電防止耐擦傷性膜(11)の形成後の６０°光沢度(Ｇ'60)は９９グロス、帯電防止耐擦傷性膜(11)の表面抵抗率は、１×１０12Ω／□であった。
【００３８】
実施例１で得た支持板(1)に代えて上記で得た支持板(1)を用いる以外は、実施例１と同様にして投影用スクリーン(3)を得、これを実施例１と同様にしてプロジェクションディスプレイ(2)に用いたときに、表示されるカラー画像が、斜め方向から見たときに、自然なものとならない。結果を第２表に示す。
【００３９】
第 ２ 表                                    
━━━━━━━━━━━━━━━━━━━━━━━━━━━━━━━━━━━━━━━━
架橋樹脂粒子  光拡散剤  Ｇ60    Ｇ'60     Ｄ     膜の厚み    画像の  
（質量部）    (質量部)    (グロス)      (％)    (μｍ)      明るさ    
━━━━━━━━━━━━━━━━━━━━━━━━━━━━━━━━━━━━━━━━
実施例３      ５．０    ０．８５  ４８    ８９    ７４    ３．８        ○      
実施例４      ７．０    ０．８５  ３０    ７９    ８０    ２．５        ○      
実施例５      ９．０    ０．８５  ２７    ８２    ８０    ３．８        ○      
実施例６    １１．０    ０．８５  ２０    ７３    ８１    ３．８        ○      
実施例７    １３．０    ０．８５  １６    ６２    ８２    ２．５        ○      
比較例２      １．６    （単層）  ７５    ９９    ７９    ５．０        ○      
━━━━━━━━━━━━━━━━━━━━━━━━━━━━━━━━━━━━━━━━
【図面の簡単な説明】
【００４０】
【図１】フィルムレンチキュラーレンズ用支持板と、これを用いた投影用スクリーンの構造を模式的に示す断面図である。
【図２】投影用スクリーンを用いたプロジェクションディスプレイの一例を模式的に示す図である。
【図３】光拡散層と粒子分散層とを含む支持板の構造を模式的に示す断面図である。
【図４】本発明の支持板の６０°光沢度(Ｇ60)の測定方法を模式的に示す図である。
【符号の説明】
【００４１】
１：フィルムレンチキュラーレンズ用支持板
1a：防眩面        1b：反対面          1P：光拡散層        1P':粒子分散層
２：プロジェクションディスプレイ
３：投影用スクリーン                  ４：投影機          ５：反射板
６：（フィルム）レンチキュラーレンズ    ７：フレネルレンズ
Ｐ：光拡散性樹脂組成物  Ｐ':粒子分散樹脂組成物
Ａ：熱可塑性樹脂  Ｂ：不溶性樹脂粒子  Ｃ：光拡散剤        Ｄ：ダイ
ａ：法線            Ｌi:入射方向        Ｌo:正反射方向      Ｌ：入射光
【図１】
2006293193.tif 000003
【図２】
2006293193.tif 000004
【図３】
2006293193.tif 000005
【図４】
2006293193.tif 000006